(57)【要約】本発明は、優れた成形性と機械的強度及び耐磨耗性を有し、滑らかな書き味を供え、インクが無くなるまでその書き味が悪化せず、筆記した文字のかすれ、線の不均一さ等が生じない筆記具を提供するための筆記具部材用樹脂組成物、筆記具部材及び筆記具を開発すること。合成樹脂に、平均径１μｍ以下及び平均長１００μｍ以下の導電性無機繊維を配合してなる筆記具部材用樹脂組成物、該樹脂組成物から成形された筆記具部材及び該筆記具部材を備えた筆記具としたものである。
2003099583.tif 000002
【特許請求の範囲】
【請求項１】
合成樹脂に、平均径１μｍ以下及び平均長１００μｍ以下の導電性無機繊維を配合してなる筆記具部材用樹脂組成物。
【請求項２】
導電性無機繊維の平均径が１〜１００ｎｍ及び平均長１０ｎｍ〜１０μｍである１項記載の筆記具部材用樹脂組成物。
【請求項３】
導電性無機繊維がカーボンナノチューブまたはカーボンナノファイバーである１または２項記載の筆記具部材用樹脂組成物。
【請求項４】
樹脂組成物全量に対する導電性無機繊維の量が０．５〜３０重量％配合されている１項記載の筆記具部材用樹脂組成物。
【請求項５】
合成樹脂が熱可塑性樹脂である１項記載の筆記具部材用樹脂組成物。
【請求項６】
熱可塑性樹脂が、ポリアセタール、ポリアミド、ポリブチレンテレフタレート、ポリエチレンテレフタレート、アクリル樹脂、ＡＢＳ樹脂、ポリフッ化ビニリデン、ポリテトラフルオロエチレン、ポリエーテルエーテルケトン、ポリエーテルケトン、ポリエーテルサルフォン、ポリエーテルイミド、ポリエーテルニトリル、ポリフェニレンサルファイド、ポリフェニレンオキサイド、ポリプロピレン及びポリカーボネートから選ばれる少なくとも一種である５項記載の筆記具部材用樹脂組成物。
【請求項７】
合成樹脂に、平均径１μｍ以下及び平均長１００μｍ以下の導電性無機繊維を配合してなるペン先用樹脂組成物。
【請求項８】
１項〜６項のいずれか１項に記載の筆記具部材用樹脂組成物を成形してなる筆記具用部材。
【請求項９】
１項〜６項のいずれか１項に記載のペン先用樹脂組成物を成形してなるペン先。
【請求項１０】
８項に記載の筆記具部材を備えた筆記具。
【発明の詳細な説明】
技術分野
本発明は、優れた成形性と機械的強度及び耐磨耗性を有し、滑らかな書き味を供え、インクが無くなるまでその書き味が悪化せず、筆記した文字のかすれ、線の不均一さ等が生じない筆記具を提供するための筆記具部材用樹脂組成物、筆記具部材及び筆記具に関する。
背景技術
従来、筆記具のペン先には金属製成形品が汎用されていたが、サインペン、マーキングペン、マーカー等の安価な筆記具が広く普及するに伴い、成形加工性が良好で、製造コストが著しく低い合成樹脂製成形品への代替が急速に進んでいる。
例えば、ペン先用の合成樹脂としては、主に、ポリアセタールが用いられている（例えば特開平８−１４２５６５号公報）。ポリアセタール成形体は、細字筆記に有効な適度の機械的強度及び耐摩耗性を有し、磨耗及び変形が少ないため、書き癖による片減り、文字のかすれ、線の不均一さ等が少ないという優れた特性を有している。また、ポリアセタール成形体は自己潤滑性にも優れるため、書き味が滑らかであるという長所を有している。さらに、ポリアセタールから作製されたペン先は、インク吐出性が良好である。
しかしながら、筆記具の構造の改良やインク形態の多様化が進み、筆記具の筆記寿命が伸びる中、筆記具の各部材にも従来よりも更に高い長期耐用性が要求されるようになっている。ペン先にも、より高い機械的強度及び耐摩耗性を有し、インクが無くなるまでその書き味が悪化せず、筆記した文字のかすれ、線の不均一さ等が生じない性能を備えていることが望まれている。
特開平５７−１９７１９７号公報は、ポリアセタール、ポリアミド、ポリカーボネート等の合成樹脂に、非導電性無機繊維である平均径０．１〜１μｍ、平均長１〜５０μｍのチタン酸カリウム単結晶繊維を配合してなるインク誘導部材用樹脂組成物を開示している。該樹脂組成物の成形体は、チタン酸カリウム単結晶繊維の配合により高い機械的強度と耐摩耗性とを有している。しかしながら、該樹脂組成物から作製されたペン先は、筆記面との摩擦によりペン先のインク吐出口が変形し、文字のかすれ、線の不均一さ等が生ずる虞れがあり、更に書き味の滑らかさも不十分である。
特開平１０−２５０２８２号公報は、ポリアセタール、ＡＢＳ樹脂、ポリプロプレン等の合成樹脂にモリブデン、タングステン、シリコーン、グラファイト及びカーボンからなる群より選ばれる耐摩耗性向上剤を配合した樹脂組成物が、ボールペン等のペン先として使用されることを開示している。しかしながら、この樹脂組成物を成形加工してなるペン先は、耐摩耗性及び機械的強度が幾分向上しているものの尚不十分であり、特に滑らかな書き味の持続、文字のかすれ、線の不均一さ等の問題は解決されていない。
特開平５−３３０２８６号公報は、ポリエーテルニトリル及び炭素繊維からなる樹脂組成物の成形体をペン先に使用する技術を開示している。しかしながら、この公報で使用されている炭素繊維は、平均径が数μｍ、平均長が１００μｍ以上の比較的大きな無機繊維であり、炭素繊維を含む樹脂組成物の成形体は、機械的強度及び耐摩耗性が向上するものの、表面平滑性に問題があり、書き味の滑らかさが不十分である。また、炭素繊維が成形体表面に浮き出すという特性を有しているために、ペン先を長期に亘って使用することにより、書き味の滑らかさが更に損なわれると共に、文字のかすれ、線の不均一さ等が生じるのを避けられない。
また、カーボンファイバーやカーボンパウダーを充填した合成樹脂で成形した射出成形製品は、硬度等の機械的物性が向上することは知られているが、従来、射出成形時に使用されていたようなサイズのカーボンを使用して、押出成形にてペン先を試作した際には、カーボン自体のサイズが大きいため、カーボンがペン先の肉厚の薄い部分に十分に分散しないばかりではなく、内溝形状の安定性や伸びを阻害するというペン先成形上の特有の問題点があり、品質も不安定なものであった。また、従来の大きなサイズのカーボンでペン先を押出し成形にて試作した際には、伸び等を阻害する大きなサイズのカーボンが充填されていて、引き伸ばしし難いものを無理に引き伸ばすために、無理な引き伸ばしによる細かな亀裂が発生したものとなり、ペン先としては表面硬度こそ向上するが、非常に脆いものとなるため、芯折れ強度は低下し、耐摩耗性についてもむしろ低下するものであった。
発明の開示
本発明は、優れた成形性と機械的強度及び耐磨耗性を有し、滑らかな書き味を供え、インクが無くなるまでその書き味が悪化せず、筆記した文字のかすれ、線の不均一さ等が生じない筆記具を提供するための筆記具部材用樹脂組成物、筆記具部材及び筆記具を開発することである。
本発明は、特定の平均径及び平均長を有する導電性無機繊維を合成樹脂に配合した場合に、所望の筆記具部材用樹脂組成物が得られ、本発明の課題を解決できることを見出した。本発明は、斯かる知見に基づき完成されたものである。
１．本発明は、合成樹脂に、平均径１μｍ以下及び平均長１００μｍ以下の導電性無機繊維を配合してなる筆記具部材用樹脂組成物である。
２．本発明は、導電性無機繊維の平均径が１〜１００ｎｍ及び平均長１０ｎｍ〜１０μｍである上記１に記載の筆記具部材用樹脂組成物である。
３．本発明は、導電性無機繊維がカーボンナノチューブまたはカーボンナノファイバーである上記１または２に記載の筆記具部材用樹脂組成物である。
４．本発明は、樹脂組成物全量中に導電性無機繊維が０．５〜３０重量％配合される上記１に記載の筆記具部材用樹脂組成物である。
５．本発明は、合成樹脂が熱可塑性樹脂である上記１に記載の筆記具部材用樹脂組成物である。
６．本発明は、熱可塑性樹脂が、ポリアセタール、ポリアミド、ポリブチレンテレフタレート、ポリエチレンテレフタレート、アクリル樹脂、ＡＢＳ樹脂、ポリフッ化ビニリデン、ポリテトラフルオロエチレン、ポリエーテルエーテルケトン、ポリエーテルケトン、ポリエーテルサルフォン、ポリエーテルイミド、ポリエーテルニトリル、ポリフェニレンサルファイド、ポリフェニレンオキサイド、ポリプロピレン及びポリカーボネートから選ばれる少なくとも一種である上記５に記載の筆記具部材用樹脂組成物である。
７．本発明は、合成樹脂に、平均径１μｍ以下及び平均長１００μｍ以下の導電性無機繊維を配合してなるペン先用樹脂組成物である。
８．本発明は、上記１〜６のいずれかに記載の筆記具部材用樹脂組成物を成形してなる筆記具用部材である。
９．本発明は、上記１〜６のいずれかに記載のペン先用樹脂組成物を成形してなるペン先である。
１０．本発明は、上記８に記載の筆記具部材を備えた筆記具である。
本発明によれば、高度な機械的強度及び耐磨耗性を有し、潤滑性に優れ、サインペン等のペン先やボールペンのチップ等に成形加工した場合に、筆記面との摩擦によってインク吐出口が変形したり又は潰れることがなく、長期に亘り、滑らかで良好な書き味を維持し、文字がかすれたり、線が不均一になったりしない筆記具部材の製造に好適な筆記具部材用樹脂組成物が提供される。
特に、ペン先用樹脂組成物により押出し成形されるペン先では、非常に微細な導電性無機繊維が、ペン先の肉厚の薄い部分に分散するばかりでなく、繊維状であるが故に繊維同士が絡み合い、少量の配合量であっても、ベース樹脂単独で作られたペン先に比べて、芯折れ強度等の機械的強度及び耐摩耗性が明らかに向上する。そして、従来から使用されている格段大きなサイズのカーボン繊維或いはカーボンパウダーが充填された合成樹脂での押出し成形時の問題となっていた成形性の悪さ（引き伸ばし悪さ、インク通路における内溝形状の不安定性）の問題が解消された。また、従来の大きなサイズのカーボンを使用したペン先は、表面硬度こそ向上するものの、カーボンが大きい故の脆さが品質に影響し、芯折れ強度及び耐摩耗性においては、ベース樹脂単独品よりも劣るという問題も解消された。
発明を実施するため最良の形態
以下に、本発明の実施の形態を詳しく説明する。
本発明の筆記具部材用樹脂組成物は、合成樹脂に、平均径１μｍ以下及び平均長１００μｍ以下の導電性無機繊維が配合されたものである。
合成樹脂
合成樹脂としては特に限定されず、従来から筆記具の材料として使用されている合成樹脂をいずれも使用でき、例えば熱可塑性樹脂、エラストマー等を、好ましくは熱可塑性樹脂を挙げることができる。
熱可塑性樹脂としては、例えば、ポリアセタール、ポリアミド、ポリブチレンテレフタレート、ポリエチレンテレフタレート、アクリル樹脂、ＡＢＳ樹脂、ポリフッ化ビニリデン、ポリテトラフルオロエチレン、ポリエーテルエーテルケトン、ポリエーテルケトン、ポリエーテルサルフォン、ポリエーテルイミド、ポリエーテルニトリル、ポリフェニレンサルファイド、ポリフェニレンオキサイド、ポリプロピレン、ポリカーボネート等が挙げられる。これらの中でも、ポリアセタール、ポリアミド、ポリエーテルエーテルケトン、ポリエーテルサルフォン、ポリエーテルイミド、ポリカーボネート等が特に好ましい。
エラストマーとしては、例えば、ポリウレタンエラストマー、ポリエステルエラストマー、ポリアミドエラストマー等が挙げられる。
本発明においては、合成樹脂は、１種単独で又は２種以上混合して使用できる。
導電性繊維
本発明で使用される導電性繊維は、平均径１μｍ以下及び平均長１００μｍ以下の導電性無機繊維である。本発明の筆記具部材用樹脂組成物の優れた特性は、特定の平均径及び平均長を有する導電性無機繊維を合成樹脂に配合した場合に初めて達成されるものである。特定の平均径及び平均長を外れる導電性無機繊維を合成樹脂に配合しても、所望の性能を備えた筆記具部材の材料として好適な樹脂組成物を得ることができない。すなわち、特定の平均径及び平均長を有する導電性無機繊維を充填した樹脂組成物を、特定の用途である筆記具部材の材料として用いた場合に、長期間に亘り、滑らかで良好な書き味を維持し、且つ、筆記した文字のかすれ、線の不均一さ等が生じないという優れた性能が発現されるか否かは、本発明に属する分野において通常の知識を有する者といえども容易に予測できるものではない。
導電性無機繊維の平均径は、樹脂組成物が筆記具部材用である場合には、好ましくは０．５μｍ以下、特に好ましくは１ｎｍ〜０．１μｍである。導電性無機繊維の平均長は、樹脂組成物が筆記具部材用である場合には、好ましくは３０μｍ以下、特に好ましくは５ｎｍ〜１０μｍである。アスペクト比（長さ／径）は、好ましくは５〜１０００、特に好ましくは１０〜２００である。尚、平均径及び平均長は、透過型電子顕微鏡（ＴＥＭ）写真により、視野中、１５００個の繊維について繊維径及び繊維長の寸法を測定した平均値である。
導電性無機繊維としては、上記特定平均径および平均長を有する公知の導電性無機繊維を広く使用できる。このような導電性無機繊維の具体例としては、例えば、無機繊維の表面を導電性物質で被覆した繊維、カーボンナノチューブ、カーボンナノファイバー等を挙げることができる。
無機繊維としては、公知の無機繊維を広く例示でき、例えば、チタン酸カリウム繊維、チタン酸ナトリウム繊維、二酸化チタン繊維、ワラストナイト、非晶質シリカ繊維、ホウ酸マグネシウム繊維、ホウ酸アルミニウム繊維、窒化珪素繊維等が挙げられる。また、導電性物質としては、この分野で公知の導電性物質を広く例示でき、例えば、カーボンブラック、酸化スズ、酸化アンチモン、酸化イリジウム、酸化亜鉛、銀等が挙げられる。無機繊維の表面を被覆する導電性物質は、１種の導電性物質であっても良いし、２種以上の導電性物質であっても良い。
導電性物質を無機繊維表面に被覆する方法としては、例えば、芳香族炭化水素類等の加熱によりカーボンを生じる化合物を熱分解して無機繊維表面にカーボンを付着させる方法、無機繊維を水分散させ、塩化スズ等の金属塩化物の塩酸溶液とアルカリとを同時に滴下して無機繊維表面に金属水酸化物を付着させた後、該繊維を焼成し、無機繊維表面に導電性金属酸化物皮膜を形成させる方法等を挙げることができる。
これらの導電性無機繊維の中でも、滑らかで良好な書き味をより長期間に亘って保持し、文字がかすれたり又は線が不均一になるのを極力抑制すること等を考慮すると、カーボンナノチューブが望ましい。
カーボンナノチューブは、通常、平均径１〜１００ｎｍ、好ましくは３．５〜７５ｎｍ、平均長５ｎｍ〜３０μｍ、好ましくは１５ｎｍ〜１０μｍの中空状又はチューブ状炭素繊維である。また、カーボンナノチューブの内径（平均）は、０．１〜８５ｎｍ、好ましくは０．５〜６５ｎｍである。
カーボンナノチューブは、別名カーボンフィブリル、炭素フィブリル、グラファイトフィブリル等と呼ばれることもある。
カーボンナノチューブは、公知であり、その製造方法は多くの特許公報に記載されている。このような特許公報としては、例えば、特開平１−１３１５５１号公報、特開平２−２３２２４４号公報、特開平２−２３５９４５号公報、特開平２−２７６８３９号公報、特開平２−２９２３８１号公報、特表平２−５０３３３４号公報、特開平３−５５７０９号公報、特開平３−７４４６５号公報、特開平３−１７４０１８号公報、特開平３−２８７８２１号公報、特公平３−６４６０６号公報、特公平３−７７２８８号公報、特表平４−５０４４４５号公報、特表平５−５０３７２３号公報、特開平６−１５７０１６号公報、特開平６−２２７８０６号公報、特開平６−２２８８２４号公報、特開平６−２８０１１６号公報、特開平６−３２２６１５号公報、特開平６−３４５４１３号公報、特開平７−１０６１０４号公報、特開平７−１０２４２３号公報、特開平７−１０２１７９号公報、特開平７−１０２１１２号公報、特開平７−１１５２０号公報、特開平７−１３８８３８号公報、特開平７−２１６６６０号公報、特開平８−１２３１０号公報、特開平８−２７２７９号公報、特開平８−９１８１５号公報、特開平８−９１８１６号公報、特開平９−１１５３３４号公報、特表平９−５０２４８７号公報、特開平１０−１２１３３５号公報、特表平１１−５０２４９４号公報、特表平１１−５０３２０６号公報等を挙げることができる。
本発明では、これら特許公報に記載の種々のカーボンナノチューブを単独で使用でき又は２種以上を併用できる。
導電性無機繊維は、合成樹脂との濡れ性を向上させるために、カップリング剤で表面処理が施されていても良い。カップリング材としては、例えば、シラン系カップリング剤、チタン系カップリング剤、アルミニウム系カップリング剤等を挙げることができる。カップリング剤による表面処理は、公知の方法により行なうことができる。
筆記具部材用樹脂組成物
本発明の筆記具部材用樹脂組成物における導電性無機繊維の配合量は、導電性無機繊維の種類、合成樹脂の種類、得られる樹脂組成物の使用目的等により異なり一概に言えるものではない。良好で滑らかな書き味を保持し、文字のかすれ、線の不均一さ等を防止するという効果をより一層向上させるという観点からは、本発明組成物全量中に、導電性無機繊維を通常０．５〜３０重量％、好ましくは１〜１５重量％、より好ましくは３〜１０重量％配合するのが良い。
そして、ペン先用樹脂組成物への導電性無機繊維の配合量は、０．５％未満の配合量では芯折れ強度・耐摩耗性等のペン先としての品質に効果が見られず、また３０％を超える充填量ではペン先成形時の伸びが不安定となるため、０．５〜３０％の配合量になる。
本発明においては、本発明樹脂組成物の優れた特性を損なわない範囲で、一般的な樹脂添加剤が本発明樹脂組成物中に含まれていても良い。このような樹脂添加材としては、例えば、無機質充填剤、顔料、酸化防止剤、帯電防止剤、離型剤、潤滑剤、熱安定剤、ドリップ防止剤、難燃剤、紫外線吸収剤、光安定剤、遮光剤、金属不活性剤、老化防止剤、可塑剤、衝撃強度改良剤、相溶化剤等が挙げられる。これら樹脂添加剤は、１種単独又は２種以上混合して使用される。
筆記具部材用樹脂組成物の製造
本発明の筆記具部材用樹脂組成物は、合成樹脂、導電性無機繊維及び必要に応じて樹脂添加剤を、公知の手段により混合又は混練することにより製造できる。例えば、粉末、ビーズ、フレーク、又はペレット状の各成分を、１軸押出機、２軸押出機等の押出機、バンバリーミキサー、加圧ニーダー、２本ロール等の混練機等を用いて混合及び混練することにより、本発明筆記具部材用樹脂組成物を製造できる。更に成形機を用いてペレット状等の所望の形状に成形することができる。
筆記具部材
本発明の筆記具部材用樹脂組成物を用いて製造される筆記具部材としては、例えば、筆記具のインク誘導部材等であり、具体的にはサインペン、マーキングペン（マーカー）等のペン先、インク誘導芯等の液体供給体、ボールペンのチップ、ボール、ボール受座部材等を挙げることができる。
本発明の筆記具部材用樹脂組成物を用いて筆記具部材を製造するに際しては、例えば、プレス成形、射出成形、押出成形等の公知の樹脂成形法を採用することができる。具体的には、筆記具部材がペン先である場合は、例えば特開平７−３２９４７７号公報、特公昭５６−１７２４０号公報等に記載の方法に従えばよい。
本発明の筆記具部材は、その表面を、適当な合成樹脂で被覆することができる。ここで合成樹脂としては、例えばポリアセタール等を挙げることができる。
より具体的には、例えば本発明のペン先は、公知の押出し成形装置を用いて、軸線方向にインク毛細管通路を有する長尺成形体を押出成形した後、引き続いて公知の被覆成形装置により、長尺成形体の外面に合成樹脂を被覆形成して二重構造状の長尺体に成形し、更にこの長尺体を所定の長さに切断し、所定の外径になるように研削した後、必要に応じて更に短尺に切断し、最後に先端部を研磨加工することにより製造される。
筆記具
本発明の筆記具は、上記で製造される筆記具部材を備えたものである。筆記具としては、例えば、サインペン、マーキングペン、マーカー、ボールペン等を挙げることができる。これらの筆記具は、公知の方法に従い製造される。
実施例
以下に実施例、比較例及び試験例を挙げ、本発明をより一層明らかにする。尚、以下において使用される合成樹脂及び導電性充填材は、次の通りである。
〔合成樹脂〕
ポリエーテルエーテルケトン（商品名：ビクトレックス４５０Ｇ、ビクトレックス・エムシー（株）製、以下「ＰＥＥＫ」という）
〔導電性充填材〕
導電性無機繊維（カーボンナノチューブ）
ハイピリオン・カタリシス・インターナショナル・インコーポレイテッド製、外径（平均）１５ｎｍ、内径（平均）５ｎｍ、平均長０．２〜２０μｍ、商品名グラファイトフィブリルＣＣ
導電性無機繊維（カーボンナノファイバー）
外径（平均）１５ｎｍ、平均長０．２〜２０μｍ、
炭素繊維
商品名：ダイヤリードＫ２２３ＮＭ、三菱化学産資（株）製、平均繊維径１０μｍ、平均繊維長６ｍｍ
チタン酸カリウム繊維
平均繊維径０．２〜０．３μｍ、平均繊維長２０μｍ
カーボン粉末
商品名：ケッチェンブラック６００ＪＤ、ケッチェンブラック・インターナショナル（株）製、粒子径５０ｎｍ〜７μｍ
実施例１
ポリエーテルエーテルケトン９３重量部を二軸混練押出機のメインホッパーに投入し、３５０℃で溶融混練した後、サイドフィーダーからカーボンナノチューブ７重量部を加え、溶融混練して押出し、本発明樹脂組成物のペレットを製造した。
実施例２
カーボンナノチューブに代えて、カーボンナノファイバーを使用する以外は、実施例１と同様に操作し、本発明樹脂組成物のペレットを製造した。
比較例１〜３
カーボンナノチューブに代えて、炭素繊維（比較例１）又はカーボン粉末（比較例２）又はチタン酸カリウム繊維（比較例３）を使用する以外は、実施例１と同様に操作し、樹脂組成物のペレットを製造した。
試験例１
実施例１及び比較例１〜２で得られた各ペレットを、ＪＩＳ試験片作製用金型（金型温度１３０℃）を装着した射出成形機（商品名：ＪＳ７５、（株）日本製鋼所製、シリンダー温度３８０℃）に投入して射出成形し、各種ＪＩＳ試験片を製造し、以下の試験に供した。結果を表１に示す。
（１）引張り強さ（ＭＰａ）及び引張破断伸び（％）：ＪＩＳ  Ｋ７１１３に準じて測定した。
（２）曲げ強さ（ＭＰａ）及び曲げ弾性率（ＧＰａ）：ＪＩＳ  Ｋ７１７１に準じて測定した。
（３）ノッチ付きアイゾット衝撃値（Ｊ／ｍ）：ＪＩＳ  Ｋ７１１０に準じ、１号試験片で評価した。
（４）体積固有抵抗値（Ωｍ）及び表面固有抵抗値（Ω）：ＪＩＳ  Ｋ６９１１に準じて測定した。
（５）耐摩耗性試験（往復摺動試験）  試料片をガラス板上に載せ、１ｋｇｆの荷重下に、幅１０ｃｍで５０００回往復させた後、摩耗の深さを測定した。
2003099583.tif 000003
以上の結果から、カーボンナノチューブを使用することにより、ポリエーテルエーテルケトンに良好な成形性と高度な機械的強度及び耐摩耗性を付与できることを確認した。
実施例３（図１及び図２参照）
実施例１における樹脂組成物のペレットを、押出成形機で溶融連続押出成形して、軸線方向にインク毛細管通路２が形成された外径０．９ｍｍの長尺成形体を製造した。次に、長さ３０ｍｍに切断した後、筆記先端部を適宜筆先形状に研磨加工した。これを短尺（２５ｍｍ）に切断した後、金属製マウスピース３に装着して、インク毛細管通路２が、外郭部１ａと、外郭部１ａから求心方向に伸びる長中短の複数のリブ１ｂと、長いリブ１ｂから円周方向に伸びるサブリブ１ｃで形成されている横断面形状からなる本発明のペン先１を製造した。
実施例４（図３参照）
実施例２における樹脂組成物のペレットを、押出成形機で溶融連続押出成形し、軸線方向にインク毛細管通路２を形成した、外径０．９ｍｍの長尺成形体を製造した。次にクロスヘッドダイを使用し、押出成形機でポリアセタール（商品名：ジュラコン、ポリプラステックス（株）製）を溶融連続押出成形して、長尺成形体にポリアセタール製外被体４を被覆形成し、長さ３５ｍｍに切断した後、センターレス研削機にて、適宜ペン先形状に研削した。これを短尺（３０ｍｍ）に切断した後、筆記先端部を丸く研磨加工し、本発明のペン先１を製造した。
実施例５（図４参照）
実施例１における樹脂組成物のペレットを、実施例４と同様に操作して、本発明のペン先１を製造した。
前記した各実施例におけるインク毛細管通路２の横断面形状は、外郭部１ａと、外郭部１ａから求心方向に伸びる長中短の複数のリブ１ｂと、長いリブ１ｂと中間の長さのリブ１ｂからそれぞれ円周方向に伸びるサブリブ１ｃで形成される横断面形状のもの（図５のＡ参照）、外郭部１ａと、外郭部１ａから求心方向に伸びる長短の複数のリブ１ｂと、長短の各リブ１ｂからそれぞれ円周方向に伸びるサブリブ１ｃで形成される横断面形状（図５のＢ参照）のもの、外郭部１ａと、外郭部１ａから求心方向に伸びる長中短の複数のリブ１ｂで形成されている横断面形状のもの（図５のＣおよびＤ参照）、いずれであっても良いし、その他の横断面形状のものでも良い。
比較例４〜６
実施例１の樹脂組成物に代えて、比較例１の樹脂組成物（比較例４）または比較例２の樹脂組成物（比較例５）または比較例３の樹脂組成物（比較例６）を用いる以外は、実施例３と同様にして、ペン先を製造した。
試験例２
実施例３〜５及び比較例４〜６で得られたペン先をペン軸に装着し、押出し成形時における引き伸ばし性を含めて、インク毛細管通路の横断面形状の仕上り精度、芯硬さ、芯折れ強度、耐摩耗性（ペン先の寿命）、線のかすれ具合及び書き味を調べた。即ち、直径３０ｃｍのドラム上に、ペン先が適度に触れるようにセットし、ペン先を左右に移動させつつ且つドラムを回転させながら、線のかすれ具合を調べた。尚、線のかすれ具合が判別し難くなった時には、ドラムに新しい上質紙を張りつけた。結果を表２に示す。
2003099583.tif 000004
その結果、実施例３〜５のペン先は、９００ｍの長さの描線を行なった後にも、線のかすれを生じず、また書き味を試したところ、滑らかな軽いタッチを保持していた。一方、比較例４〜６のペン先は、３００ｍ〜２３０ｍ長さの描線を行なったところで、線のかすれが明瞭になった。また、これら比較例４及び６のペン先は、書き味の滑らかさがなくなり、少し引っ掛かるような感触があった。
試験後のペン先の状態を拡大鏡により観察したところ、実施例３〜５のペン先は筆先部におけるインク吐出口が試験前と同じ状態で保持されていて、硬さ、芯折れ強度、耐摩耗性ともに優れていたのに対し、比較例４〜６のペン先はいずれもインク吐出口が変形していた。
そして、実施例３〜５のペン先は、引き伸ばし性、インク毛細管通路の内溝形状安定性ともに良好で、設計通りのインクフローを発揮し、ドレインバックがなくて、ペン先として有用であるのに対し、比較例４および５は、引き伸ばし性、インク毛細管通路の内溝形状安定性ともに不良であった。
産業上の利用の可能性
筆記具部材
本発明の筆記具部材用樹脂組成物を用いることで各種の筆記具部材が製造されることになり、例えば、筆記具のインク誘導部材等であり、具体的にはサインペン、マーキングペン（マーカー）等のペン先、インク誘導芯等の液体供給体、ボールペンのチップ、ボール、ボール受座部材等が挙げられる。そして、本発明の筆記具は、上記で製造される筆記具部材を備えたものである。筆記具としては、例えば、サインペン、マーキングペン、マーカー、ボールペン等が挙げられる。
【図面の簡単な説明】
第１図１は本発明の筆記具部材の一例として、ペン先を例示している側面図。第２図は同横断面図。第３図は本発明の筆記具部材の一例として、他のペン先を例示している側面図。第４図は本発明の筆記具部材の一例として、他のペン先を例示している側面図。第５図は本発明の筆記具部材の一例として、他のペン先の横断面形状を例示している各横断面図。
【図１】
2003099583.tif 000005
【図２】
2003099583.tif 000006
【図３】
2003099583.tif 000007
【図４】
2003099583.tif 000008
【図５】
2003099583.tif 000009
【国際調査報告】
2003099583.tif 000010
2003099583.tif 000011
2003099583.tif 000012
2003099583.tif 000013